(57)【要約】【課題】          塗り床仕上げコンクリート床構造体を形成するにあたり、コンクリート床面の凹凸や傾斜が塗り床仕上げ面に及ぼす影響を回避でき、塗り床材を好適に施工できる下地条件となる塗り床下地層の含水率５％未満（Ｄ値が６９０未満）を短期間に達成でき、さらに、塗り床仕上げコンクリート床構造体として優れた接着強度特性が得られる塗り床下地用の組成物を提供することを目的とした。【解決手段】      本発明の第１は、アルミナセメント２０〜８０質量％、ポルトランドセメント１０〜７０質量％及び石膏５〜４５質量％からなる水硬性成分（１００質量％）と、無機微粉末、細骨材及び樹脂粉末を含み、さらに、凝結調整剤、流動化剤、増粘剤及び消泡剤から選ばれる成分を少なくとも１種以上含むことを特徴とする自己流動性水硬性組成物である。【選択図】          なし【特許請求の範囲】
【請求項１】
アルミナセメント２０〜８０質量％、ポルトランドセメント１０〜７０質量％及び石膏５〜４５質量％からなる水硬性成分（１００質量％）と、無機微粉末、細骨材及び樹脂粉末を含む自己流動性水硬性組成物であって、樹脂粉末は、アクリル共重合系の再乳化形樹脂粉末であることを特徴とする自己流動性水硬性組成物。
【請求項２】
アクリル共重合系の再乳化形樹脂粉末は、アクリル酸エステル−メタアクリル酸エステル共重合体系の再乳化形樹脂粉末であることを特徴とする請求項１に記載の自己流動性水硬性組成物。
【請求項３】
水硬性成分と無機微粉末と細骨材の合計質量（１００質量％）中、水硬性成分は２６〜６０質量％であることを特徴とする請求項１又は請求項２に記載の自己流動性水硬性組成物。
【請求項４】
自己流動性水硬性組成物は、水硬性成分１００質量部に対して、樹脂粉末を０．５〜２０質量部含むことを特徴とする請求項１〜３のいずれか1項に記載の自己流動性水硬性組成物。
【請求項５】
自己流動性水硬性組成物は、さらに、凝結調整剤、流動化剤、増粘剤及び消泡剤から選ばれる成分を少なくとも１種以上含むことを特徴とする請求項１〜４のいずれか１項に記載の自己流動性水硬性組成物。
【請求項６】
自己流動性水硬性組成物と水とを混練して調製したスラリーの硬化体表面ショア硬度は、スラリーを打設（施工）したのち６時間後に５０以上であることを特徴とする請求項１〜５のいずれか１項に記載の自己流動性水硬性組成物。
【請求項７】
自己流動性水硬性組成物と水とを混練して調製したスラリーの硬化体表面の水分量は、スラリー打設（施工）したのち２４時間後に５％未満（Ｄ値＝６９０未満）であることを特徴とする請求項１〜６のいずれか１項に記載の自己流動性水硬性組成物。
【請求項８】
自己流動性水硬性組成物と水とを混練して調製したスラリー硬化体は、長さ変化率の膨張が０〜０．０８％であり、長さ変化率の収縮が−０．０８〜０％であることを特徴とする請求項１〜７のいずれか１項に記載の自己流動性水硬性組成物。
【請求項９】
自己流動性水硬性組成物は、該水硬性組成物と水とを混練して調製したスラリーの硬化体の上面に、エポキシ樹脂系塗り床材、ウレタン樹脂系塗り床材、メタクリル樹脂系塗り床材、アクリル樹脂系塗り床材、ポリエステル樹脂系塗り床材、ビニルエステル系塗り床材及びポリマーセメント系塗り床材から選ばれるいずれか１種の塗り床材が塗布・施工されて形成される塗床仕上げコンクリート床構造体用であることを特徴とする請求項１〜８のいずれか１項に記載の自己流動性水硬性組成物。
【請求項１０】
請求項１〜９に記載の自己流動性水硬性組成物と水とを混練して得られるスラリー。
【請求項１１】
請求項１〜９に記載の自己流動性水硬性組成物と水とを混練して得られるスラリー硬化体。
【発明の詳細な説明】
【技術分野】
【０００１】
本発明は、塗り床仕上げのコンクリート床構造体の形成に用いられる自己流動性水硬性組成物に関する。
【背景技術】
【０００２】
オフィスや事務所をはじめとして工場や倉庫などの建築物では、一般的にコンクリート床面の仕上げに各種樹脂系塗り床材や各種ポリマーセメント系塗り床材が用いられることが多く、これらの塗り床材をコンクリート床の仕上げ材として用いた場合、床面の耐磨耗性や耐薬品性などが向上する効果が得られる。
これらの塗り床材を施工する場合の下地層施工法としては、コンクリート直押え工法とモルタル類や自己流動性水硬性組成物（セルフレベリング材）等を用いる打ち継ぎ工法がある。
【０００３】
特許文献１には、コンクリート床の上面に塗り床材を施工した場合に、各種樹脂を含む塗り床材の塗膜硬化層は通気性に乏しいことに起因して発生することがある上塗り材の塗膜硬化層のふくれを防止する方法として、コンクリート下地面の上にセルフレベリング性（自己流動性）を有するモルタルを使用して通気性を備えた単独層を新たに打ち継ぎ、この上に非通気性床仕上げ材を施工することにより、非通気性床仕上げ材の下に位置する該通気層に、下地コンクリート組織内部の水分を散逸させる方法が開示されている。
【０００４】
また、特許文献２には、床下地材としてセメント、骨材、及び保水剤を主成分とし、合成樹脂として酢酸ビニル樹脂、バーサチック酸ビニル樹脂、酢酸ビニル−バーサチック酸ビニル共重合体、エチレン−酢酸ビニル共重合体、アクリル樹脂、酢酸ビニル−アクリル酸共重合体、酢酸ビニル−バーサチック酸ビニル−アクリル酸エステル共重合体、ＳＢＲの中の一、又は二以上の混合物を含有するセルフレベリング材（自己流動性水硬性組成物）を使用することによって、セルフレベリング材の施工後、乾燥中に合成樹脂が表面に集合し、その状態で硬化することにより、優れたセルフレベリング性と表面に鏡面に近い緻密さが得られ、合成樹脂様の表面状態を得ることができることが記載されている。さらに、コンクリート、木質或いは金属等下地の上に、このセルフレベリング材を使用して下地を形成し、その上面に貼り床などを施工して供用し、貼り床材が老朽化した場合には容易に除去することが可能なため、改装時等に接着剤付き床材を貼りかえる作業の効率が著しく向上し、作業時間も大幅に短縮されることが開示されている。
【０００５】
【特許文献１】特開２００１−３５５１号公報
【特許文献２】特開２００３−２０２６３号公報
【発明の開示】
【発明が解決しようとする課題】
【０００６】
一般的にコンクリート床に塗り床材を施工して仕上げる場合、コンクリート床の表面に塗り床材用プライマー層を設け、塗り床材用ベースコート層、さらに塗り床材用トップコート層が施工される。また、特別な機能付与が求められない場合は、塗り床材用トップコート層が施工されない場合もある。
塗り床材の種類を選定することにより、耐荷重性、耐磨耗性、耐衝撃性、耐水性、耐薬品性、耐候性、美観性、防音性等の機能を有するコンクリート床構造体を形成できる。
塗り床材を施工して得られるこれらの多様な機能は、特に塗り床材ベースコートの硬化層の性状、すなわち、塗り床材ベースコートの硬化層の厚さ、均一さなどに大きく依存する。また、この塗り床材ベースコート硬化層の性状は、下地を形成しているコンクリート表面の性状によっても大きく影響される。
通常、新設建築物のコンクリート床は、生コンクリートを打設・締固めを行ってある程度の平面性を持たせた後、コンクリート表面の水が引いた段階で左官鏝などを用いて表面を均し、粗い凹凸を均す作業を行って、コンクリートを養生して硬化させており、塗り床材を施工する段階の硬化したコンクリート床全体の表面には多種多様な小さな凹凸や微妙な傾斜が入り組んだ状態になっている。
また、既設の建築物のコンクリート床を改修するような場合、当初施工されていた塗り床材や貼り床材を除去し、コンクリート床面を研磨処理して粗い凹凸を均す作業を行った上で新たに塗り床材が施工されるが、この場合もコンクリート床全体の表面には多種多様な小さな凹凸や微妙な傾斜が入り組んだ状態になっている。
【０００７】
図１に示すように、上記のようなコンクリート床１１に塗り床材１２を施工した場合、塗り床材１２の性能を充分引き出そうとして、プライマー層１３、ベースコート層１４、トップコート層１５の施工厚さが一定になるように施工すると、塗り床材１２を施工した床面１６は、下地であるコンクリート床１１表面の多種多様な小さな凹凸１７や微妙な傾斜１８がそのまま反映されたものとなり、実際に供用する上で、また、美観上も好ましくない仕上りとなる。
【０００８】
一方、塗り床材１２を施工した床面１６の平面性を高め、供用性や美観の良好な仕上りを求める場合、プライマー層１３、ベースコート層１４、トップコート層１５を施工する過程で、コンクリート床１１表面の多種多様な小さな凹凸１７や微妙な傾斜１８を図２のように塗り床材１２（ベースコート層１４）の施工量で調整する必要があり、より平面性が良好な仕上りを求めると、塗り床材ベースコート層１４を過剰に施工することが必要となる。この場合、図１の場合と比較して平面性が改善された仕上りは得られるものの、塗り床材ベースコート１４の使用量が増加して経済性が低下するという問題がある。
【０００９】
逆に図３のように、単位面積当たりの塗り床材ベースコート層１４の使用量を、推奨される平均的な施工量とした場合、ベースコート層１４の硬化層の厚さが、凹部１９では厚く、凸部２０では薄くなり、特にベースコート層１４の施工量が少ない凸部２０ではベースコート層１４を適正量施工した場合と比較して性能的に不充分な事態も発生することが考えられる。
【００１０】
上記課題に対し、コンクリート床面に自己流動性水硬性組成物（セルフレベリング材）を施工して塗り床下地を形成した場合、コンクリート床面の凹凸や傾斜が塗り床仕上げ面に及ぼす影響を回避できるが、一般的な自己流動性水硬性組成物（セルフレベリング材）を使用するとその施工のための工程が増えるのみならず、施工した自己流動性水硬性組成物（セルフレベリング材）の硬化体層が所定の強度を発現するまで養生期間が必要となる。このため、塗り床材を好適に施工できる下地条件、即ち自己流動性水硬性組成物（セルフレベリング材）の硬化体層の含水率が、コンクリート・モルタル水分計による測定で５％未満（Ｄ値が６９０未満）に低下するまで数日から１週間の期間待機せねばならず、効率的なスケジュールで工事を進める上で課題となっていた。
【００１１】
本発明は、塗り床仕上げコンクリート床構造体を形成するにあたり、コンクリート床面の凹凸や傾斜が塗り床仕上げ面に及ぼす影響を回避でき、塗り床材を好適に施工できる下地条件となる塗り床下地層の含水率５％未満（Ｄ値が６９０未満）を短期間に達成でき、さらに、塗り床仕上げコンクリート床構造体として優れた接着強度特性が得られる塗り床下地用の組成物を提供することを目的とした。
【課題を解決するための手段】
【００１２】
本発明者らは、上記課題に対して鋭意試行錯誤を繰り返した結果、自己流動性水硬性組成物（セルフレベリング材）スラリーを安定して施工するに充分な可使時間（ハンドリングタイム）を保持しながらも、工事スケジュールの延長を最小限に留めることが可能な速硬性・速乾性を有しつつ、優れた水平レベル精度を有する塗り床下地を形成できる特定の自己流動性水硬性組成物（セルフレベリング材）を見出した。
さらにコンクリート床にこの自己流動性水硬性組成物（セルフレベリング材）を施工し、その上面に塗り床材を施工することにより、施工効率と水平レベル精度に優れ、さらに接着強度特性に優れ、供用時にも良好な耐久性を有する塗り床仕上げコンクリート構造体が得られることを見出して本発明を完成させた。
【００１３】
即ち、本発明の第１は、アルミナセメント２０〜８０質量％、ポルトランドセメント１０〜７０質量％及び石膏５〜４５質量％からなる水硬性成分（１００質量％）と、無機微粉末、細骨材及び樹脂粉末を含む自己流動性水硬性組成物であって、樹脂粉末は、アクリル共重合体系の再乳化形樹脂粉末であることを特徴とする自己流動性水硬性組成物である。
【００１４】
本発明の第２は、前記本発明の第１の自己流動性水硬性組成物と水とを混練して得られるスラリーである。
【００１５】
本発明の第３は、前記本発明の第１の自己流動性水硬性組成物と水とを混練して得られるスラリー硬化体である。
【００１６】
本発明のコンクリート床構造体の施工方法について好ましい様態を以下に示す。これらは複数組合せることができる。
１）樹脂粉末は、アクリル酸エステル−メタアクリル酸エステル共重合体系の再乳化形樹脂粉末であること。
２）水硬性成分と無機微粉末と細骨材の合計質量（１００質量％）中、水硬性成分は２６〜６０質量％であること。
３）自己流動性水硬性組成物は、水硬性成分１００質量部に対して、樹脂粉末を０．５〜２０質量部含むこと。
４）自己流動性水硬性組成物は、さらに、凝結調整剤、流動化剤、増粘剤及び消泡剤から選ばれる成分を少なくとも１種以上含むこと。
５）自己流動性水硬性組成物と水とを混練して調製したスラリーの硬化体表面ショア硬度は、スラリーを打設（施工）したのち６時間後に５０以上であること。
６）自己流動性水硬性組成物と水とを混練して調製したスラリーの硬化体表面の水分量は、スラリー打設（施工）したのち２４時間後に５％未満（Ｄ値＝６９０未満）であること。
７）自己流動性水硬性組成物と水とを混練して調製したスラリー硬化体は、長さ変化率の膨張が０〜０．０８％であり、長さ変化率の収縮が−０．０８〜０％であること。
８）自己流動性水硬性組成物は、該水硬性組成物と水とを混練して調製したスラリーの硬化体の上面に、エポキシ樹脂系塗り床材、ウレタン樹脂系塗り床材、メタクリル樹脂系塗り床材、アクリル樹脂系塗り床材、ポリエステル樹脂系塗り床材、ビニルエステル系塗り床材及びポリマーセメント系塗り床材から選ばれるいずれか１種の塗り床材が塗布・施工されて形成される塗床仕上げコンクリート床構造体用であること。
【発明の効果】
【００１７】
通常、多種多様の凹凸や傾斜を有するコンクリート床の上面に、本発明の自己流動性水硬性組成物（セルフレベリング材）スラリーを施工・硬化させて優れた水平レベルを有する下地層を形成した後に塗り床材を施工することによって、塗り床材の仕上り面もまた優れた水平レベルを有し、良好な供用性と美観が得られる。
【００１８】
また、本発明では自己流動性水硬性組成物（セルフレベリング材）として、アルミナセメントを適正量含む水硬性成分を前記水硬性組成物中に一定割合含有させることで、速硬性・速乾性に優れ、優れた水平レベル性を有する床面を形成でき、極めて効率的に且つ安定的に塗り床下地を施工することが可能となる。さらに、樹脂粉末としてアクリル共重合系の再乳化形樹脂粉末を用いることで、高い接着強度を有する優れた耐久性を有するコンクリート床構造体を提供できる。
【００１９】
また、従来課題となることがあったコンクリート床から離脱しようとする水分による塗り床材硬化層の膨れについても、本発明では、寸法変化率及び通気性が極めて小さい前記の自己流動性水硬性組成物（セルフレベリング材）を選択して用い、緻密で高強度な硬化体層を下地コンクリートと塗り床材硬化体層の中間層に設けることによって解消することができ、床構造体として優れた耐久特性が得られるものである。
【発明を実施するための最良の形態】
【００２０】
本発明の自己流動性水硬性組成物は、アルミナセメント、ポルトランドセメント、石膏からなる水硬性成分と、無機微粉末、細骨材及び樹脂粉末を含み、樹脂粉末は、アクリル共重合系の再乳化形樹脂粉末であることを特徴とする自己流動性水硬性組成物である。
【００２１】
さらに、本発明の自己流動性水硬性組成物は、アルミナセメント２０〜８０質量％、ポルトランドセメント１０〜７０質量％及び石膏５〜４５質量％からなる水硬性成分（１００質量％）と、無機微粉末、細骨材及び樹脂粉末を含む自己流動性水硬性組成物であって、樹脂粉末は、アクリル共重合系の再乳化形樹脂粉末であることを特徴とする自己流動性水硬性組成物である。
【００２２】
本発明で使用するアルミナセメントとしては、鉱物組成の異なるものが数種知られ市販されているが、何れも主成分はモノカルシウムアルミネート（ＣＡ）であり、市販品はその種類によらず使用することができる。
【００２３】
ポルトランドセメントは、普通ポルトランドセメント、早強ポルトランドセメント、超早強ポルトランドセメント、中庸熱ポルトランドセメント、低熱ポルトランドセメント、白色ポルトランドセメントなどのポルトランドセメント、高炉セメント、フライアッシュセメント、シリカセメントなどの混合セメントなどを用いるができる。
【００２４】
石膏は、無水石膏、半水石膏、二水石膏等の各石膏がその種類を問わず、１種又は２種以上の混合物として使用できる。
石膏は、自己流動性水硬性組成物と水とを混練して得られるモルタルが硬化した後の寸法安定性を保持する成分として機能するものである。
【００２５】
本発明では、水硬性成分として、アルミナセメント、ポルトランドセメント及び石膏からなる水硬性成分を用いる。
【００２６】
水硬性成分（アルミナセメント、ポルトランドセメント及び石膏の合計は１００質量％である。）は、好ましくはアルミナセメント２０〜８０質量部、ポルトランドセメント１０〜７０質量部及び石膏５〜４５質量部からなる組成、さらに好ましくはアルミナセメント２５〜７０質量部、ポルトランドセメント１５〜６０質量部及び石膏１０〜４０質量部からなる組成、より好ましくはアルミナセメント３０〜６０質量部、ポルトランドセメント２０〜５０質量部及び石膏１５〜３５質量部からなる組成、特に好ましくはアルミナセメント４０〜５０質量部、ポルトランドセメント３０〜４０質量部及び石膏２０〜３０質量部からなる組成のものを用いることにより、急硬性を有し、低収縮性又は低膨張性で硬化中の体積変化が少ない硬化体を得られやすいために好ましい。
【００２７】
本発明の自己流動性水硬性組成物（セルフレベリング材）は、硬化体層の乾燥クラックを防止することにより硬化体の通気性を大幅に低下させる効果を有し、さらに、硬化体の引張り強度がより高まることから樹脂粉末を使用することが好ましい。
【００２８】
本発明の自己流動性水硬性組成物（セルフレベリング材）は、構成成分の配合比率を厳格に品質管理できることから、構成成分をプレミックス化して現場に供給することが好ましい。このため使用する樹脂粉末についても粉末状の再乳化形樹脂粉末であることが好ましい。
樹脂粉末は、乾燥によって発生する収縮応力がひび割れ発生に繋がる過程で、ひび割れの発生に対する抵抗性を向上させる効果を有し、さらに硬化体組織を緻密化するとともに、下地接着性及び表面接着性を向上させる効果がある。
【００２９】
樹脂粉末としては、樹脂の粉末化方法などの製法については特にその種類は限定されず、公知の製造方法で製造されたものを用いることができ、また樹脂粉末としては、ブロッキング防止剤を主に樹脂粉末の表面に付着しているものを用いることができる。
【００３０】
樹脂粉末は、水性ポリマーディスパーションを噴霧やフリーズドライなどの方法で、溶媒を除去し乾燥した再乳化形の樹脂粉末を用いることが好ましい。
【００３１】
粉末樹脂としては、アクリル酸エステル共重合体樹脂系、スチレン／アクリル酸エステル共重合体樹脂系、アクリル酸エステル／酢酸ビニルエステル／バーサチック酸ビニルエステル共重合体樹脂系、アクリル酸エステル／メタクリル酸エステル共重合体樹脂系の再乳化形樹脂粉末、酢酸ビニル／バーサチック酸ビニルエステル／アクリル酸エステル共重合体樹脂系等のアクリル共重合体系の再乳化形樹脂粉末を用いる事ができ、特にアクリル酸エステル／メタクリル酸エステル共重合樹脂系の再乳化形樹脂粉末を好適に用いることができる。
【００３２】
本発明では、再乳化形樹脂粉末として保護コロイドアクリルエマルジョンから製造されたアクリル共重合系の再乳化型樹脂粉末を好適に用いることができ、特に、保護コロイドアクリルエマルジョンから製造されたアクリル酸エステル／メタアクリル酸エステル共重合体の再乳化型樹脂粉末を好適に用いることができる。
【００３３】
アクリル共重合系の再乳化型樹脂粉末の１次粒子（エマルジョンの粒子）の平均粒径は、好ましくは０．２〜０．８μｍの範囲であり、さらに好ましくは０．２５〜０．７５μｍの範囲であり、より好ましくは０．３〜０．７μｍの範囲であり、特に好ましくは０．３５〜０．６５μｍの範囲のものを選択して用いることによって、良好な施工性と、緻密なポリマーフィルムの形成によって得られる優れた接着性や耐久性・耐候性とを併せて得られることから好ましい。
【００３４】
再乳化型樹脂粉末の１次粒子の平均粒径が前記範囲より大きい場合、スラリー施工時の作業性は良好なものの、スラリー硬化体の接着性や耐久性が低下するため好ましくなく、樹脂粉末の１次粒子の平均粒径が前記範囲より小さい場合、スラリー硬化体の接着性や耐久性・耐候性は良好であるが、スラリー施工時の流動性が低下して作業性が悪くなることから好ましくない。
【００３５】
本発明では、アクリル共重合系の再乳化型樹脂粉末１００質量％中に再乳化型樹脂粉末の１次粒子の粒径が、好ましくは０．１〜１μｍの粒子を９７質量％以上含み、さらに好ましくは、０．１５〜０．９μｍの粒子を９５質量％以上含み、より好ましくは０．２〜０．８μｍの粒子を９０質量％以上含み、特に好ましくは０．３〜０．７μｍの粒子を７５質量％以上含むものを選択して用いることによって、再乳化型樹脂粉末が、前記範囲の粒径の１次粒子を前記の範囲で含む場合、アクリル共重合系の再乳化型樹脂粉末を用いたセルフレベリング材スラリーは、良好な流動性と施工性とを有し、セルフレベリング材スラリー硬化体は、緻密なポリマーフィルムの形成によって得られる優れた接着性や耐久性を併せて得られることから好ましい。
【００３６】
樹脂粉末の１次粒子の平均粒径が前記範囲より大きい場合、セルフレベリング材スラリー施工時の作業性は良好なものの、スラリー硬化体の接着性や耐久性が低下するため好ましくなく、樹脂粉末の１次粒子の平均粒径が前記範囲より小さい場合、スラリー硬化体の接着性や耐久性は良好であるが、スラリー施工時の流動性が低下して作業性が悪くなることから好ましくない。
【００３７】
本発明で用いるアクリル共重合系の再乳化型樹脂粉末は、その１次粒子がポリビニルアルコールの水溶性保護コロイドで被覆されていることが好ましい。
【００３８】
再乳化型樹脂粉末の１次粒子表面が、ポリビニルアルコールの水溶性保護コロイドで被覆されていることによって、再乳化の過程で速やかに且つ均一にもとのエマルジョンの状態（樹脂粉末化前の１次粒子の状態）、すなわち、セルフレベリング材スラリー中に１次粒子が均一に分散した状態を実現することができる。
【００３９】
本発明では、前記範囲の１次粒子径を前記範囲で含み、且つ、１次粒子の表面がポリビニルアルコールの水溶性保護コロイドで被覆されているアクリル共重合系の再乳化型樹脂粉末を選択して用いることによって、セルフレベリング材スラリーの施工過程で優れた作業性が得られるとともに、セルフレベリング材スラリー硬化体おいては接着性や耐候性に優れた特性を得ることができる。
【００４０】
本発明で用いるアクリル共重合系の再乳化型樹脂粉末は、噴霧乾燥処理などの工程を経て、１次粒子が凝集した２次粒子の形態で用いられる。
【００４１】
本発明で用いるアクリル共重合系の再乳化型樹脂粉末の２次粒子の粒子径は、好ましくは２０〜１００μｍの範囲であり、さらに好ましくは３０〜９０μｍの範囲であり、より好ましくは４５〜８５μｍの範囲であり、特に好ましくは５０〜８０μｍの範囲であることが、再乳化型樹脂粉末を含む自己流動性水硬性組成物（セルフレベリング材）と水とを混練してスラリー化する過程で、再乳化型樹脂粉末の２次粒子が自己流動性水硬性組成物（セルフレベリング材）に含まれている細骨材によって解砕されて容易に再分散し、１次粒子が均一に分散した状態になりやすいことから前記範囲の２次粒子径を有する再乳化型樹脂粉末を用いることが好ましい。
【００４２】
再乳化型樹脂粉末の２次粒子径が前記範囲より大きくなるとスラリー化の過程で再分散されにくくなり、１次粒子が均一に分散した状態になり難くなることから好ましくなく、２次粒子径が前記範囲より小さくなると、工場においてプレミックスして自己流動性水硬性組成物（セルフレベリング材）を製造する際に、再乳化型樹脂粉末が飛散して作業環境が悪化するなど、ハンドリング性が悪くなることから好ましくない。
【００４３】
樹脂粉末は、水硬性成分１００質量部に対して、好ましくは０．５〜２０質量部、より好ましくは１．０〜１５．０質量部、さらに好ましくは２．０〜１０．０質量部、特に好ましくは４．０〜７．０質量部を配合したものを好適に用いることができる。
粉末樹脂の割合が、上記範囲より大きい場合、水を加えて得られるスラリーの粘度が高くなり施工性が低下するとともに、硬化体の圧縮強度が低下する傾向がある。また、上記範囲より小さい場合には、硬化体の引張り強度の向上効果、通気性の低減効果が小さくなる傾向がある。
【００４４】
本発明の自己流動性水硬性組成物（セルフレベリング材）は、アルミナセメント、ポルトランドセメント及び石膏からなる水硬性成分と、無機微粉末、細骨材及び樹脂粉末を含み、さらに凝結調整剤、流動化剤、増粘剤及び消泡剤から選ばれる成分を少なくとも１種以上含むことが好ましい。
【００４５】
本発明の自己流動性水硬性組成物（セルフレベリング材）は、高炉スラグ微粉末、フライアッシュ、シリカヒューム、炭酸カルシウム微粉末及びドロマイト微粉末から選ばれる少なくとも１種以上の無機微粉末を含むことが好ましく、特に高炉スラグ微粉末を含むことにより、乾燥収縮による硬化体の耐クラック性を高めることができる。
【００４６】
自己流動性水硬性組成物（セルフレベリング材）において、無機微粉末の添加量は、水硬性成分１００質量部に対し、好ましくは１９〜１７１質量部、より好ましくは２３〜１６２質量部、さらに好ましくは２８〜１５４質量部、特に好ましくは３４〜１５１質量部とするのが好ましい。
【００４７】
自己流動性水硬性組成物（セルフレベリング材）において、高炉スラグ微粉末の添加量は、水硬性成分１００質量部に対し、好ましくは１９〜１７１質量部、より好ましくは２３〜１６２質量部、さらに好ましくは２８〜１５４質量部、特に好ましくは３４〜１５１質量部とするのが好ましい。
高炉スラグ微粉末の添加量が、これらの範囲の下限値以上であれば、硬化体の乾燥収縮が大きくなく適当な値となり、これらの範囲の上限値以下であると、初期強度の低下を招くことがない。
【００４８】
高炉スラグ微粉末は、ＪＩＳ  Ａ  ６２０６に規定されるブレーン比表面積３０００ｃｍ２／ｇ以上のものを用いることができる。
【００４９】
自己流動性水硬性組成物（セルフレベリング材）は、必要に応じてさらに細骨材を用いることができる。
【００５０】
細骨材は、水硬性成分１００質量部に対し、好ましくは２７〜２０５質量部、より好ましくは３３〜１９５質量部、さらに好ましくは４０〜１８５質量部、特に好ましくは４９〜１８１質量部の範囲が好ましい。
【００５１】
細骨材としては、粒径２ｍｍ以下の骨材、好ましくは粒径０．０７５〜１．５ｍｍの骨材、さらに好ましくは粒径０．１〜１ｍｍの骨材、特に好ましくは０．１５〜０．６ｍｍの骨材を主成分としていることが好ましい。
【００５２】
細骨材の種類は、珪砂、川砂、海砂、山砂、砕砂などの砂類、アルミナクリンカー、シリカ粉、粘土鉱物、廃ＦＣＣ触媒、石灰石などの無機材料、ウレタン砕、ＥＶＡフォーム、発砲樹脂などの樹脂粉砕物などを用いることができる。
【００５３】
特に細骨材としては、珪砂、川砂、海砂、山砂、砕砂などの砂類、廃ＦＣＣ触媒、石英粉末、アルミナクリンカーなどが好ましく用いることができる。
【００５４】
細骨材の粒径は、ＪＩＳ  Ｚ  ８８０１に規定される呼び寸法の異なる数個のふるいを用いて測定する。
【００５５】
自己流動性水硬性組成物（セルフレベリング材）は、材料分離を抑制しつつ好適な流動性を確保するために流動化剤（高性能減水剤などの減水剤）を用いることができる。
【００５６】
水硬性成分であるアルミナセメントの発現強度は、水／セメント比の影響を大きく受けることから、減水効果を有する流動化剤を使用して水／水硬性成分比を小さくすることが特に好ましい。
【００５７】
流動化剤としては、減水効果を合わせ持つ、リグニン系、メラミンスルホン酸のホルムアルデヒド縮合物、カゼイン、カゼインカルシウム、ポリエーテル系等、ポリエーテルポリカルボン酸などの市販の流動化剤が、その種類を問わず使用でき、特にポリエーテル系等、ポリエーテルポリカルボン酸などの市販の流動化剤が好ましい。
【００５８】
流動化剤は、使用する水硬性成分に応じて、特性を損なわない範囲で適宜添加することができ、水硬性成分１００質量部に対して、好ましくは０．０１〜２．０質量部、さらに好ましくは０．０２〜１．０質量部、特に好ましくは０．０５〜０．５質量部を配合することができる。
添加量が余り少ないと好適な効果（優れた流動性と高い硬化体強度）を発現せず、また添加量が多すぎても添加量に見合った効果は期待できず単に不経済であるだけでなく、場合によっては粘稠性も大きくなり所要の流動性を得るための混練水量が増大して強度性状が悪化する場合が考えられる。
【００５９】
凝結調整剤は、使用する水硬性成分や自己流動性水硬性組成物（セルフレベリング材）の構成成分に応じて、特性を損なわない範囲で適宜添加することができ、凝結遅延剤及び凝結促進剤の成分、添加量及び混合比率を適宜選択して、自己流動性水硬性組成物（セルフレベリング材）と水とを混練して調製するスラリーの可使時間と速硬性・速乾性とを調整することができ、前記スラリーの使用が非常に容易になるため好ましい。
【００６０】
凝結遅延剤としては、公知の凝結遅延剤を用いることができる。凝結遅延剤の一例として、硫酸ナトリウム、重炭酸ナトリウム、酒石酸ナトリウム類（Ｌ−酒石酸ナトリウム、ＤＬ−酒石酸ナトリウム、酒石酸水素ナトリウムなど）、リンゴ酸ナトリウム、クエン酸ナトリウム類、グルコン酸ナトリウムなどの有機酸など、無機ナトリウム塩や有機ナトリウム塩などのナトリウム塩、オキシカルボン酸類などを、それぞれの成分を単独で又は２種以上の成分を併用して用いることができる。
【００６１】
オキシカルボン酸類は、オキシカルボン酸及びこれらの塩を含む。
オキシカルボン酸としては、例えばクエン酸、グルコン酸、酒石酸、グリコール酸、乳酸、ヒドロアクリル酸、α−オキシ酪酸、グリセリン酸、タルトロン酸、リンゴ酸などの脂肪族オキシ酸、サリチル酸、ｍ−オキシ安息香酸、ｐ−オキシ安息香酸、没食子酸、マンデル酸、トロパ酸等の芳香族オキシ酸等を挙げることができる。
【００６２】
オキシカルボン酸の塩としては、例えばオキシカルボン酸のアルカリ金属塩（具体的にはナトリウム塩、カリウム塩など）、アルカリ土類金属塩（具体的にはカルシウム塩、バリウム塩、マグネシウム塩など）などを挙げることができる。
特に重炭酸ナトリウムやＬ−酒石酸ナトリウムは、凝結遅延効果、入手容易性、価格の面から好ましく、さらに、これらを併用して用いることがより好ましい。
【００６３】
凝結遅延剤は、１種または２種類以上を用いる場合、それぞれの凝結遅延剤の添加量が水硬性成分１００質量部に対して、好ましくは０．０１〜１．５質量部であり、より好ましくは０．１〜１．２質量部、さらに好ましくは０．２〜１．０質量部、特に好ましくは０．２５〜０．８質量部の範囲で用いることにより好適な流動性が得られる可使時間（ハンドリングタイム）を確保できることから好ましい。
【００６４】
凝結促進剤としては、公知の凝結を促進する成分を用いることができ、例えば、凝結促進効果を有するリチウム塩を好適に用いることができる。
【００６５】
リチウム塩の一例として、炭酸リチウム、塩化リチウム、硫酸リチウム、硝酸リチウム、水酸化リチウムなどの無機リチウム塩や、酢酸リチウム、シュウ酸リチウム、酒石酸リチウム、リンゴ酸リチウム、クエン酸リチウムなどの有機酸有機リチウム塩などのリチウム塩を用いることができる。特に炭酸リチウムは、凝結促進効果、入手容易性、価格の面から好ましい。
【００６６】
凝結促進剤としては、特性を妨げない粒径を用いることが好ましく、粒径は５０μｍ以下にするのが好ましい。
【００６７】
特にリチウム塩を用いる場合、リチウム塩の粒径は５０μｍ以下、さらに３０μｍ以下、特に１０μｍ以下が好ましく、粒径が上記範囲より大きくなるとリチウム塩の溶解度が小さくなるために好ましくなく、特に顔料添加系では微細な多数の斑点として目立ち、美観を損なう場合がある。
【００６８】
凝結促進剤は、水硬性成分１００質量部に対して、好ましくは０．０１〜１質量部であり、より好ましくは０．０１〜０．５質量部、さらに好ましくは０．０２〜０．３質量部、特に好ましくは０．０２〜０．２質量部の範囲で用いることによって、自己流動性水硬性組成物（セルフレベリング材）スラリーの可使時間を確保したのち好適な速硬性・速乾性が得られることから好ましい。
【００６９】
増粘剤は、ヒドロキシエチルメチルセルロースを含み、ヒドロキシエチルメチルセルロースを除く他のセルロース系、スターチエーテルやグアーガム等の化工澱粉系、蛋白質系、ラテックス系、及び水溶性ポリマー系などの増粘剤を併用して用いることができる。
【００７０】
増粘剤の添加量は、本発明の特性を損なわない範囲で添加することができ、水硬性成分１００質量部に対して、好ましくは０．００１〜２質量部、さらに好ましくは０．００５〜１．５質量部、より好ましくは０．０１〜１質量部、特に０．０５〜０．８質量部含むことが好ましい。増粘剤の添加量が多くなると、自己流動性水硬性組成物（セルフレベリング材）スラリー粘度が増加して流動性の低下を招く恐れがあるために上記の好ましい範囲で用いることが好ましい。
【００７１】
増粘剤及び消泡剤を併用して用いることは、水硬性成分や細骨材などの骨材分離の抑制、気泡発生の抑制、硬化体表面の改善に好ましい効果を与え、自己流動性水硬性組成物（セルフレベリング材）スラリーの硬化物の特性を向上させる上で好ましい。
【００７２】
消泡剤は、シリコーン系、アルコール系、ポリエーテル系などの合成物質又は鉱物油系、植物由来の天然物質など、公知のものを１種あるいは２種以上を組み合わせて用いることができる。
【００７３】
消泡剤の添加量は、本発明の特性を損なわない範囲で添加することができ、１種類の消泡剤を用いる場合、水硬性成分１００質量部に対して、好ましくは０．００１〜３．５質量部、さらに好ましくは０．００５〜３．０質量部、より好ましくは０．０１〜２．５質量部、特に０．０２〜２．２質量部含むことが好ましい。消泡剤の添加量は、上記範囲内が、好適な消泡効果が認められるために好ましい。
【００７４】
また、２種類以上の消泡剤を併用する場合の消泡剤の添加量は、それぞれの消泡剤の添加量が水硬性成分１００質量部に対して、好ましくは０．００１〜２質量部、さらに好ましくは０．００５〜１．７質量部、より好ましくは０．０１〜１．５質量部、特に０．０２〜１．３質量部含むことが好ましい。消泡剤の添加量は、上記範囲内が、好適な消泡効果が認められるために好ましい。
【００７５】
自己流動性水硬性組成物（セルフレベリング材）を構成する場合に、特に好適な成分構成は、アルミナセメント、ポルトランドセメント及び石膏からなる水硬性成分、粉末樹脂、無機微粉末、珪砂などの細骨材と、流動化剤、増粘剤、消泡剤及び凝結調整剤とを含むものである。
【００７６】
水硬性成分及び樹脂粉末、無機微粉末、細骨材、流動化剤、増粘剤、消泡剤及び凝結調整剤などを混合機で混合し、自己流動性水硬性組成物（セルフレベリング材）のプレミックス粉体を得ることができる。
【００７７】
自己流動性水硬性組成物（セルフレベリング材）のプレミックス粉体は、所定量の水と混合・攪拌して、スラリー状の自己流動性（セルフレベリング性）を有するスラリー（モルタル）を製造することができ、そのスラリーを硬化させて自己流動性水硬性組成物（セルフレベリング材）の硬化体を得ることができる。
【００７８】
自己流動性水硬性組成物（セルフレベリング材）は、水と混合・攪拌してスラリー（モルタル）を製造することができ、水の添加量を調整することにより、スラリー（モルタル）の流動性、可使時間、材料分離抵抗性、スラリー（モルタル）硬化体の強度などを調整することができる。
【００７９】
本発明で用いる自己流動性水硬性組成物（セルフレベリング材）スラリーは、自己流動性水硬性組成物（Ｃ）と水（Ｗ）とを質量比（Ｗ／Ｃ）が、好ましくは０．１６〜０．２８の範囲、さらに好ましくは０．１８〜０．２６の範囲、より好ましくは、０．１９〜０．２５の範囲、特に好ましくは０．２０〜０．２４の範囲になるように配合して混練することが好ましい。
【００８０】
本発明で使用する自己流動性水硬性組成物（セルフレベリング材）は、水と混合して調製した自己流動性（セルフレベリング性）を有するスラリー（モルタル）のフロー値が、好ましくは１９０〜２７０ｍｍ、さらに好ましくは２００〜２６０ｍｍ、特に好ましくは２１０〜２５５ｍｍに調整されていることが、施工の容易さ及び平滑性の高い硬化体表面を得られやすいという理由により好ましい。
【００８１】
自己流動性水硬性組成物（セルフレベリング材）スラリーの施工厚さは、コンクリート床スラブ表面の凹凸状態やスラブ面の傾斜状態によって異なり、個々の施工現場毎に適宜厚さを設定することができ、床スラブ面の最も凸部分上面を基準にして、好ましくは施工厚さ２〜７０ｍｍの範囲、さらに好ましくは施工厚さ２．５〜５０ｍｍの範囲、より好ましくは施工厚さ３〜４０ｍｍの範囲、特に好ましくは施工厚さ３．５〜３０ｍｍの範囲で流し込み施工することが好ましい。
【００８２】
自己流動性水硬性組成物（セルフレベリング材）スラリーを床スラブ面の最も凸部分上面を基準にして２ｍｍ〜５ｍｍの高さまで薄く施工する場合は、前記スラリーを流し込み施工しながら、スパイクローラー、とんぼ、コテなどを用いてスラリーを均等に広げる操作を行い、床スラブ全体に薄層で高い水平レベルの前記スラリーを形成することが好ましい。
自己流動性水硬性組成物（セルフレベリング材）スラリーを床スラブ面の最も凸部分上面を基準にして５ｍｍ〜７０ｍｍの高さまで厚く施工する場合には、前記スラリーを流し込み施工しながら、とんぼなどを用いてスラリーが均等に広がるように補助的な操作を行い、床スラブ全体に厚層で高い水平レベルの前記スラリーを形成することが好ましい。
【００８３】
本発明で用いる自己流動性水硬性組成物（セルフレベリング材）スラリーは、速硬性、速乾性を有しつつ良好な施工性を確保するために充分な可使時間（ハンドリングタイム）を有している。
自己流動性水硬性組成物（セルフレベリング材）スラリーの可使時間は、スラリー調製から、好ましくは４０分間であり、さらに好ましくは５０分間であり、特に好ましくは６０分間である。
【００８４】
自己流動性水硬性組成物（セルフレベリング材）スラリーは、施工場所の温度や湿度の条件にもよるが、施工終了後１時間〜３時間の間に硬化を開始し、硬化の進行に伴って硬化体の表面硬度が上昇し、硬化体表面の含水量が低下する。
【００８５】
自己流動性水硬性組成物（セルフレベリング材）スラリー硬化体表面のショア硬度は、スラリーの打設（施工）から、好ましくは６時間後に５０以上、さらに好ましくは４時間後に５０以上、より好ましくは３．５時間後に５０以上、特に好ましくは３時間後に５０以上であり、スラリー施工が終了した後、速やかに硬化が進行することによって自己流動性水硬性組成物（セルフレベリング材）スラリーの施工が完了する。
【００８６】
また、自己流動性水硬性組成物（セルフレベリング材）スラリー硬化体表面の含水量は、塗り床材の施工に適した含水量である５％未満（Ｄ値が６９０未満）に到達するまでの時間（スラリーの打設からの経過時間）が、好ましくは１２〜２４時間であり、さらに好ましくは１２〜２２時間であり、より好ましくは１２〜２０時間であり、特に好ましくは１２〜１８時間である。
本発明の自己流動性水硬性組成物（セルフレベリング材）は速硬性・速乾性に優れた特性を有していることから、速やかに良好な硬化状態と表面乾燥状態を得ることができ、次工程である塗り床材の施工工程への移行が翌日には可能となる。
【００８７】
また、本発明の自己流動性水硬性組成物（セルフレベリング材）は、上記のようにスラリーの打設後、短期間にスラリー硬化体表面の含水量が５％未満（Ｄ値が６９０未満）の状態を得ることができることから、スラリー硬化体の上面に塗り床材を施工した場合にも、下地を形成する自己流動性水硬性組成物の硬化体からの水分離脱と拡散を極力抑制でき、上層の塗り床材硬化層に膨れが生じるという事態を回避することができる。
【００８８】
自己流動性水硬性組成物（セルフレベリング材）スラリー硬化体の長さ変化率の膨張は、好ましくは０〜０．０８％、さらに好ましくは０〜０．０６％、特に好ましくは０〜０．０５％の範囲であり、長さ変化率の収縮は、好ましくは−０．０８〜０％、さらに好ましくは−０．０６〜０％、特に好ましくは−０．０５〜０％の範囲である。前記の膨張または収縮の特性を有する自己流動性水硬性組成物（セルフレベリング材）が、硬化体自体のクラック発生を防止でき、さらに下地となるコンクリート床及び上層に施工される塗り床材との間で高い接着力を保持できることから好ましい。
【００８９】
また、上記範囲を外れた場合には、自己流動性水硬性組成物（セルフレベリング材）スラリー硬化体の硬化収縮によってクラックが生じることがあり、そのクラックを介して下地のコンクリート床の離脱水分が拡散して、上層の塗り床材硬化層に膨れが生じたり、自己流動性水硬性組成物（セルフレベリング材）スラリー硬化体のクラックがその上層を形成する塗り床材層にまで伝播することがあるため好ましくない。
【００９０】
本発明の自己流動性水硬性組成物（セルフレベリング材）を用いて、塗床仕上げコンクリート床構造体を形成する場合の実施形態について、図４ａ〜図４ｄに一例を示す。
【００９１】
図４ａは、コンクリート床３１を示す部分断面図である。
本発明では、まず図４ｂに示すように、凹凸（小さな凹凸）３２や微妙な傾斜３３を有するコンクリート床３１上面に、自己流動性水硬性組成物（セルフレベリング材）用プライマー３４を施工する。
次に、自己流動性水硬性組成物（セルフレベリング材）用プライマー３４が乾燥して造膜したのち、その上面に図４ｃに示すように自己流動性水硬性組成物（セルフレベリング材）スラリー３５を打設する。
【００９２】
自己流動性水硬性組成物（セルフレベリング材）スラリーの調製および施工は、セルフレベリング材を袋物の形態で施工現場に搬入し、施工場所の近傍で現場設置型の混合・混練装置やハンドミキサー等の混合機を用いて、所定量の水とセルフレベリング材とを混合してスラリーを調製することができる。
【００９３】
コンクリート床面に供給・施工された図４ｃに示す自己流動性水硬性組成物（セルフレベリング材）スラリー３５が硬化し、スラリー硬化体表面の水分量が５％未満（Ｄ値が６９０未満）に低下したのち、図４ｄに示すように自己流動性水硬性組成物（セルフレベリング材）スラリー硬化体層３６の上面に塗り床材用プライマー層３７を設け、その上面に塗り床材ベースコート層３８を打設して硬化させる。
【００９４】
また、本発明では、コンクリート床３１上面に、自己流動性水硬性組成物（セルフレベリング材）用プライマー３４を施工し、自己流動性水硬性組成物（セルフレベリング材）スラリー３５を打設して硬化させたのち、前記スラリー硬化体層３６の表面に研磨装置などを用いて目荒らし処理し、その上面に塗り床材用プライマー層３７を設け、塗り床材ベースコート層３８を打設して硬化させることが、自己流動性水硬性組成物（セルフレベリング材）硬化体層３６表面と塗り床材用プライマー層３７及び塗り床材ベースコート硬化体層３８との間の接着をより以上に高めることができることからさらに好ましい。
目荒らし処理を行う場合には、例えば業務用電動床ポリッシャー等が好適に使用でき、ポリッシャーに♯５０〜♯２００の研磨紙を取り付けて使用することが好ましい。
【００９５】
また、塗り床材用ベースコート硬化体層３８の上面に、ベースコート硬化層３８の表層を保護したり、耐久性向上或いは滑り防止などの機能向上を目的として、塗り床材用トップコート層３９を設けることが好ましい。
【００９６】
本発明で用いる塗り床材は、一般にプライマー層、ベースコート層およびトップコート層から構成される。また、目的・用途によってはプライマー層とベースコート層とを用いて構成され、さらにプライマー層を設けたのち、ベースコート層およびトップコート層をそれぞれ複数層設けて構成される。
本発明で用いる塗り床材の種類としては、要求される特性に応じて有機質系塗り床材又は無機質系塗り床材から適宜選択して用いることができる。
【００９７】
本発明で用いる塗り床材プライマー層は、塗り床材の下地との付着性向上や下地への吸い込み防止、塗り床材のピンホール防止のために用いられる。
本発明で用いる有機質系塗り床材用プライマーは、溶剤形エポキシ樹脂系、無溶剤形エポキシ樹脂系、水性形エポキシ樹脂系、水性形エポキシ樹脂系とセメントの混合物、溶剤形ウレタン樹脂系、溶剤形ウレタン樹脂系とセメントの混合、無溶剤形ウレタン樹脂系、湿気硬化形ウレタン樹脂系、湿気硬化形ウレタン樹脂系とセメントの混合、メタクリル樹脂系、溶剤形アクリル樹脂系、水性形アクリル樹脂系等を用いることができる。また、用途により有機系顔料、無機系顔料あるいはタルク、炭酸カルシウム、粉末状シリカ等の充填材を含有した塗り床材用プライマーを用いることができる。
本発明で用いる無機質系塗り床材用プライマーは水形エチレン酢酸ビニル樹脂系、水形アクリル樹脂系、溶剤形エポキシ樹脂系、溶剤形アクリル樹脂系等を用いることができる。
本発明で用いる塗り床材用プライマーの施工は、各塗り床材メーカーの施工要領書に準拠し、はけやローラーを適宜選択して使用することが出来る。
【００９８】
本発明で使用する塗り床材ベースコート層は、塗り床材の耐久性、機械的強度、弾性等の主な機能を付与するために用いられる。
本発明で用いる有機質系塗り床材用ベースコートは、溶剤形エポキシ樹脂系、無溶剤形エポキシ樹脂系、水性形エポキシ樹脂系、溶剤形ウレタン樹脂系、溶剤形ウレタン樹脂系、湿気硬化形ウレタン樹脂系、メタクリル樹脂系、溶剤形アクリル樹脂系、水性形アクリル樹脂系、ポリエステル樹脂系、ビニルエステル樹脂系等を用いることができる。また用途により有機系顔料、無機系顔料あるいはタルク、炭酸カルシウム、粉末状シリカ等の充填材さらには細骨材を含有した有機質系塗り床材用ベースコートから選ばれる１種又は２種以上のベースコートを適宜選択し、１層又は２層以上施工して用いることができる。
【００９９】
本発明で用いる無機質系塗り床材用ベースコートは、ポルトランドセメント、白色ポルトランドセメント、超速硬セメント、特殊速硬形セメントおよびアルミナセメントからなる１種あるいは２種以上を組み合わせたセメント質、およびエチレン酢酸ビニル、スチレンブタジエンゴム、クロロプレンゴム、アクリル、エポキシ等の合成樹脂エマルションからなる１種あるいは２種以上を組み合わせた樹脂質から構成される塗り床材用ベースコートを用いることができる。また、用途により有機系顔料、無機系顔料あるいはタルク、炭酸カルシウム、粉末状シリカ等の充填材を含有した無機質系塗り床材用ベースコートから選ばれる１種又は２種以上のベースコートを適宜選択し、１層又は２層以上施工して用いることができる。
本発明で用いる塗り床材用ベースコートの施工は各塗り床材メーカーの施工要領書に準拠し、コテ、ローラーあるいははけを適宜選択して使用することが出来る。
【０１００】
本発明で用いる塗り床材トップコート層は、耐候性、耐汚染性、防滑性あるいはつや消し仕上げ等のベースコート層の保護や各種機能を付与することを目的として用いられる。
本発明で用いる有機質系または無機系の塗り床材用トップコートとしては、溶剤形エポキシ樹脂系、無溶剤形エポキシ樹脂系、水性形エポキシ樹脂系、溶剤形ウレタン樹脂系、溶剤形ウレタン樹脂系、湿気硬化形ウレタン樹脂系、メタクリル樹脂系、溶剤形アクリル樹脂系、水性形アクリル樹脂系、ポリエステル樹脂系、ビニルエステル樹脂系等から選ばれる１種又は２種以上のトップコートを適宜選択し、１層又は２層以上施工して用いることができる。
本発明で用いる塗り床材用トップコートの施工は、各塗り床材メーカーの施工要領書に準拠し、コテ、ローラーあるいははけ等を適宜選択して使用することが出来る。
【実施例】
【０１０１】
以下、本発明について実施例に基づいて詳細に説明する。但し、本発明は下記の実施例により制限されるものでない。
【０１０２】
（特性の評価方法）
（１）セルフレベリング材スラリーの流動性評価：
・フロー値の測定法：
ＪＡＳＳ  １５Ｍ−１０３に準拠して測定する。厚さ５ｍｍのみがき板ガラスの上に内径５０ｍｍ、高さ５１ｍｍの樹脂製パイプ（内容積１００ｍｌ）を設置し、練り混ぜたセルフレベリング材スラリーを樹脂製パイプの上端まで充填した後、パイプを鉛直方向に引き上げる。スラリーの広がりが静止した後、直角２方向の直径を測定し、その平均値をフロー値とし、スラリーの流動性を評価する。
【０１０３】
・ＳＬ値の測定方法：
ＳＬ値は、図５に示すＳＬ測定器を使用し、幅３０ｍｍ×高さ３０ｍｍ×長さ７５０ｍｍのレールに、先端より長さ１５０ｍｍのところに堰板を設け、混練直後のスラリーを所定量満たして成形する。成形直後に堰板を引き上げて、スラリーの流れの停止後に、標点（堰板の設置部）からスラリー流れの最短部までの距離を測定し、その値（ＳＬ値）をＬ０とし、堰板より２００ｍｍ流れる時間を測定し、その測定時間をＳＬ流動速度（Ｌ０）（秒／２００ｍｍ）とする。
【０１０４】
同様に成形後２０分又は３０分後に堰板を引き上げて、スラリーの流れの停止後に、標点（堰板の設置部）からスラリー流れの最短部までの距離を測定し、その値（ＳＬ値）をＬ２０又はＬ３０とし、堰板より２００ｍｍ流れる時間を測定してその測定時間をそれぞれＳＬ流動速度（Ｌ２０、Ｌ３０）（秒／２００ｍｍ）とする。
評価条件は、温度２０℃、湿度６５％の環境下で行う。
【０１０５】
（２）セルフレベリング材スラリー硬化体の長さ変化の評価：
・長さ変化率の測定は、図６に示す装置を用いる。長さ変化率の測定は、混練直後のスラリーを型内部の型枠の高さまで打設し、打設直後より長さ変化の測定を開始する。長さ変化の測定間隔は５分毎で行い、材齢２８日まで測定する。測定条件は、２０℃、ＲＨ６５％の気中で行う。
【０１０６】
セルフレベリング材スラリーの硬化時の長さ変化率は、図６（ａ）に示すＳＵＳ製円盤５５ｂと変位センサー５４の端部（ＳＵＳ製円盤５５ｂ側の端部）との間隔の変化量（ｍｍ）を、ＳＵＳ製円盤５５ａとＳＵＳ製円盤５５ｃとの間隔（４８０ｍｍ）で除した値とする。
【０１０７】
図７、図８及び図９は、セルフレベリング材スラリーが硬化する過程の試料の長さ変化の一例を模式的に表した図である。
図７では、測定試料の材齢０日（ａ点）を基長として、硬化と共に膨張し、ｂ点で最も膨張し、その後次第に収縮し、材齢２８日（ｃ点）の長さとなる。数式（１）〜（３）において、Ｂはａ点の試料の長さであり、Ｃはｂ点の試料の長さであり、Ａはｃ点の試料の長さである。
図８では、測定試料の材齢０日（ａ点）を基長として、硬化と共に膨張することなく、次第に収縮し、材齢２８日（ｃ点）の長さとなる。数式（１）〜（３）において、ＢとＣはａ点の試料の長さであり、Ａはｃ点の試料の長さである。
図９では、測定試料の材齢０日（ａ点）を基長として、硬化と共に収縮することなく、次第に膨張し、材齢２８日（ｃ点）の長さとなる。数式（１）〜（３）において、Ｂはａ点の試料の長さであり、ＡとＣはｃ点の試料の長さである。
【０１０８】
・長さ変化率の測定法：図６に示す装置を用いて測定し、下記数式（１）に従い、長さ変化率を算出する。
測定試料は、セルフレベリング材スラリーを型詰めし、打設直後を材齢０日とする。測定条件は、２０℃、ＲＨ６５％の気中で行う。
長さ変化率の（−）は収縮を意味し、（＋）は膨張を意味する。
【０１０９】
【数１】
2010018497.tif 000002
【０１１０】
・長さ変化率の膨張の測定法：図６に示す装置を用いて、長さ変化率の測定法で作製した測定試料を用いて測定する。長さ変化率の膨張は、試料の最も膨張したときの試料の長さ（Ｃ）であり、数式（２）に従い、算出する。
【０１１１】
【数２】
2010018497.tif 000003
【０１１２】
・長さ変化率の収縮の測定法：図６に示す装置を用いて、長さ変化率の測定法で作製した測定試料を用いて測定する。長さ変化率の収縮は、試料の最も膨張したときの長さを基長として、数式（３）に従い、算出する。
【０１１３】
【数３】
2010018497.tif 000004
【０１１４】
（３）セルフレベリング材スラリー硬化体の表面特性の評価：
・ショア硬度の測定法：セルフレベリング材スラリー流し込み後から所定の経過時間において、硬化した表面にスプリング式硬度計タイプＤ型（上島製作所製）を用いて任意の３〜５カ所に垂直に押し付ける。その時のスプリング式硬度計タイプＤ型のゲージの読み取り値の平均値をその時間のショア硬度とし表面硬度を評価する。
【０１１５】
・硬化体表面の水分量：
セルフレベリング材スラリー流し込み後から所定の経過時間において、コンクリート・モルタル水分計（ケット科学研究所社製ＨＩ−５００）を用いて、硬化した表面の水分量（Ｄ値）を測定する。日本床施工技術研究協議会の「コンクリート床下地表層部の諸品質の測定方法、グレード」に基づき、測定値Ｄ値が６９０未満となった場合に、５％未満の水分量であると判定する。
【０１１６】
・硬化体表面の性状：
スラリー硬化体表面の性状は、セルフレベリング材スラリーを、１３ｃｍ×１９ｃｍの樹脂製の型枠へ厚さ１０ｍｍで流し込んで硬化させ、材齢２４時間時点で、粉化及び微細な凹凸の有無を目視で観察することで評価した。評価は以下の通りとする。
評価条件は、温度２０℃、湿度６５％の環境下で行う。
【０１１７】
○：無し、×：有り。
【０１１８】
（４）接着強さの評価：
・接着強さの測定法：
ＮＮＫ−００５：２０００（日本塗り床工業会）の塗り床材の付着強さ試験方法に準拠して測定する。セルフレベリング材スラリー流し込み後から材齢１４日後のセルフレベリング材スラリー硬化体層の上に、塗り床材用プライマー層を設け、その上に塗り床材を塗布し硬化体層を設ける。材齢７日後の塗り床材硬化体層に付着面が４０ｍｍ×４０ｍｍの正方形の鋼製ジグを接着剤にて５ヶ所に接着させる。接着剤が硬化した後、鋼製ジグの周囲に沿ってセルフレベリング材スラリー硬化体層に達するまでダイヤモンドカッターなどで切り込みを入れ、鋼製ジグを建研式接着試験機に取り付て徐々に引張り荷重を加え、破断するまで加圧を行なう。破断するまでの最大荷重を最大引張り荷重とし、５ヶ所の平均値を塗り床材との接着強さとして接着強さを評価する。
塗り床材との接着強さは数式（４）に従い算出する。
【０１１９】
【数４】
2010018497.tif 000005
【０１２０】
（使用材料）：以下の材料を使用した。
１）セルフレベリング材用プライマー  ：  宇部興産社製、ＵプライマーＧ
２）セルフレベリング材  ：  下記の原材料を表１に示す配合割合で混合したセルフレベリング材を使用した。
・アルミナセメント      ：  フォンジュ、ケルネオス社製、ブレーン比表面積３１００ｃｍ２／ｇ。
・ポルトランドセメント  ：  早強セメント、宇部三菱セメント社製、ブレーン比表面積４７３０ｃｍ２／ｇ。
・石膏      ：  ＩＩ型天然無水石膏、コクサイ商事社製、ブレーン比表面積４０３０ｃｍ２／ｇ。
・細骨材    ：  珪砂：６号珪砂。
・無機成分  ：  高炉スラグ微粉末、リバーメント、千葉リバーメント社製、ブレーン比表面積４４００ｃｍ２／ｇ。
・樹脂粉末ａ  ：  アクリル酸エステル／メタクリル酸エステルの共重合体のカチオンタイプ（１次粒子がポリビニルアルコールの水溶性保護コロイドで被覆された再乳化形樹脂粉末）、日本合成化学社製、ＬＤＭ７１００Ｐ。
・樹脂粉末ｂ  ：  アクリル酸エステル／メタクリル酸エステルの共重合体、日本合成化学社製（１次粒子がポリビニルアルコールの水溶性保護コロイドで被覆された再乳化形樹脂粉末）、ＬＤＭ７０００Ｐ。
・樹脂粉末ｃ  ：  酢酸ビニル／バーサチック酸ビニルエステル／アクリル酸エステルの共重合体、日本合成化学社製、ＬＤＭ２０７１Ｐ。
・凝結調整剤ａ  ：  Ｌ−酒石酸ニナトリウム、扶桑化学工業社製。
・凝結調整剤ｂ  ：  重炭酸ナトリウム、東ソー社製。
・凝結調整剤ｃ  ：  炭酸リチウム、本荘ケミカル社製。
・流動化剤      ：  ポリカルボン酸系流動化剤、花王社製。
・増粘剤        ：  ヒドロキシエチルメチルセルロース系増粘剤、マーポローズＭＸ−３００００、松本油脂社製。
・消泡剤ａ      ：  ポリエーテル系消泡剤、サンノプコ社製。
・消泡剤ｂ      ：  ポリエーテル系消泡剤、ＡＤＥＫＡ社製。
３）塗り床材用プライマー    ：  エポキシ系、ＡＢＣ商会社製、ケミクリートＥプライマー。
４）塗り床材用ベースコート  ：  エポキシ系、ＡＢＣ商会社製、ケミクリートＥ。
【０１２１】
（セルフレベリング材のスラリー調製）
室温２０℃、相対湿度６５％の条件下で、表１に示す配合割合で調製したセルフレベリング材と水とを、実施例１、実施例２、実施例３、実施例５及び実施例７についてセルフレベリング材１００質量部に対して水２２質量部の割合でそれぞれ配合し、実施例４及び実施例６、参考例８についてはセルフレベリング材１００質量部に対して水２１質量部の割合で配合し、回転数６５０ｒｐｍのケミスターラーを用いて３分間混練して、セルフレベリング材スラリーを調製した。
【０１２２】
ＡＢＣ商会社製のエポキシ系塗り床材の調製は以下に示す方法で行った。
（塗り床材用プライマーの調製）
室温２０℃、相対湿度６５％の条件下で、塗り床材用エポキシ系プライマーのＡ剤１００質量部に対してＢ剤５０質量部およびプライマー用フィラー７５質量部の割合で配合し、回転数６５０ｒｐｍのケミスターラーを用いて３分間混練して、塗り床材用エポキシ系プライマーを調製した。
（塗り床材用ベースコートの調製）
室温２０℃、相対湿度６５％の条件下で、塗り床材用エポキシ系ベースコートの基剤Ａ１００質量部に対して硬化剤Ｂ２０質量部の割合で配合し、回転数６５０ｒｐｍのケミスターラーを用いて３分間混練して、塗り床材用エポキシ系ベースコートを調製した。
【０１２３】
[実施例１〜３]
表１に示す成分を配合したセルフレベリング材を用いてセルフレベリング材スラリーを調製した。スラリーの流動性（フロー値、ＳＬ値）の測定結果を表２に示す。
【０１２４】
室温２０℃、相対湿度６５％の条件下で、ＪＩＳ  Ａ  ５３０４舗装用コンクリート平板に規定する３００ｍｍ×３００ｍｍ×６０ｍｍのコンクリート平板にセルフレベリング材用プライマーの３倍希釈液（原液９０ｇ／ｍ２に水を１８０ｇ／ｍ２加える）を塗布して乾燥した。プライマー造膜後、セルフレベリング材スラリーを施工厚さが１０ｍｍになるよう流し込んで硬化させ、セルフレベリング材スラリー硬化体層を得た。スラリー硬化体の表面硬度（ショア硬度）、表面水分量及び表面性状を評価した結果を表３に示す。
【０１２５】
室温２０℃、相対湿度６５％の条件化で、図７に示す長さ変化率測定装置に、セルフレベリング材スラリーを流し込んで試験体を得た。材齢２８日のセルフレベリング材スラリー硬化体の長さ変化率（収縮率）を評価した結果を表３に示す。
【０１２６】
[実施例４〜８]
ＪＩＳ  Ａ  ５３０４舗装用コンクリート平板にセルフレベリング材用プライマーを塗布・乾燥してプライマー層が造膜した後、セルフレベリング材スラリーを施工厚さが１０ｍｍになるよう流し込んで硬化させ、ＪＡＳＳ  １５Ｍ−１０３（セルフレベリング材の品質基準）に記載の表面接着試験用供試体の規定にしたがって、材齢１４日間養生してセルフレベリング材スラリー硬化体層を得た。次に、セルフレベリング材スラリー硬化体層の上にＡＢＣ社製のエポキシ系塗り床材を施工し、塗り床材が硬化した後７日間養生して塗り床仕上げコンクリート構造体の供試体を得た。
【０１２７】
ＡＢＣ商会社製のエポキシ系塗り床材の施工は以下に示す方法で行った。
塗り床材用エポキシ系プライマーを２００ｇ／ｍ２になるようローラーを用いて塗布・乾燥してプライマー層を造膜後、塗り床材用エポキシ系ベースコートの１層目を３００ｇ／ｍ２になるようコテを用いて塗り付け施工してベースコート１層目を設けた。塗り床材用エポキシ系ベースコート１層目が硬化した後、塗り床材用エポキシ系ベースコートの２層目を８００ｇ／ｍ２になるようコテを用いて塗り付け施工してベースコート層を設けた。
【０１２８】
使用したセルフレベリング材と塗り床材の組み合わせ、及び供試体について、接着試験を評価した結果を表４に示す。
【０１２９】
【表１】
2010018497.tif 000006
【０１３０】
【表２】
2010018497.tif 000007
【０１３１】
【表３】
2010018497.tif 000008
【０１３２】
【表４】
2010018497.tif 000009
【０１３３】
（１）実施例１〜３で用いたセルフレベリング材は、スラリーの流動特性が優れるとともに、水硬性成分１００質量％中にアルミナセメントを４４質量％含むことから良好な速硬性を示し、スラリー施工後６時間でショア硬度７５以上が得られてた。（ショア硬度４５以上の場合、硬化体層の上に作業者が乗ることが可能）
また、硬化体表面の水分量については、スラリー施工後２４時間で、塗り床材を好適に施工できるとされる水分量５％未満を満足し、極めて優れた速硬性・速乾性を示した。
スラリー硬化体の収縮率についても実施例１〜３は極めて小さい値を示し、硬化体表面の仕上りについても良好な性状が得られた。
（３）セルフレベリング材スラリー硬化体の上面に塗り床材を施工した供試体に関する接着強さ試験結果では、実施例４〜８は、いずれも４Ｎ／ｍｍ２を上回る接着強さが得られ、アクリル酸エステル／メタクリル酸エステルの共重合体系の再乳化形樹脂粉末を用いた実施例４〜７は、４．５Ｎ／ｍｍ２を上回る接着強さが得られた。特に、アクリル酸エステル／メタクリル酸エステルの共重合体系のカチオンタイプの再乳化形樹脂粉末を用いた実施例４及び５では、５Ｎ／ｍｍ２を上回る接着強さを示し、特に優れた接着性が得られていた。
【０１３４】
多種多様な凹凸や傾斜を有するコンクリート床の上面に、塗り床材を用いてコンクリート床構造体を形成する場合、本発明の自己流動性水硬性組成物を施工・硬化させて優れた水平レベルを有する下地層を形成した後に、塗り床材を施工することによって、塗り床材の仕上り面もまた優れた水平レベルを有し、良好な供用性と美観を有するコンクリート床構造体が得られる。
【０１３５】
また、本発明では自己流動性水硬性組成物として、アルミナセメントを適正量含む水硬性成分を前記水硬性組成物中に一定割合含有させることで、速硬性・速乾性に優れ、優れた水平レベル性を有する床面を形成でき、極めて効率的に且つ安定的に塗り床下地を施工することが可能となる。さらに、樹脂粉末としてアクリル酸共重合系の再乳化形樹脂粉末を用いることで、高い接着強度を有する優れた耐久性を有するコンクリート床構造体を提供できる。
【０１３６】
また、従来課題となることがあったコンクリート床から離脱しようとする水分による塗り床材硬化層の膨れについても、本発明では、寸法変化率及び通気性が極めて小さい前記の自己流動性水硬性組成物を選択して用い、緻密で高強度な硬化体層を下地コンクリートと塗り床材硬化体層の中間層に設けることによって解消することができる。
さらに、本発明の自己流動性水硬性組成物を用いて塗床下地を形成し、塗り床仕上げ施工を行うことで、塗り床仕上げコンクリート構造体は、高い水平レベル性を有するとともに、高い接着強さを有することから、床構造体として優れた耐久特性が得られるものである。
【図面の簡単な説明】
【０１３７】
【図１】コンクリート床に塗り床材を施工した床構造体の部分断面図の一例である。
【図２】コンクリート床に塗り床材を施工した床構造体の部分断面図の一例である。
【図３】コンクリート床に塗り床材を施工した床構造体の部分断面図の一例である。
【図４】コンクリート床にセルフレベリング材を施工し、塗り床材を施工した床構造体の部分断面図の一例である。
【図５】ＳＬ測定器を用いて水硬性スラリーのセルフレベリング性を評価する概略を示す模式図である。
【図６】セルフレベリング材が硬化する過程の長さ変化を測定する装置の模式図である。
【図７】セルフレベリング材の硬化時の長さ変化の一例を示す模式図である。
【図８】別のセルフレベリング材の硬化時の長さ変化の一例を示す模式図である。
【図９】別のセルフレベリング材の硬化時の長さ変化の一例を示す模式図である。
【符号の説明】
【０１３８】
１０  ：  コンクリートスラブ
１１  ：  コンクリート床
１２  ：  塗り床材
１３  ：  プライマー層
１４  ：  ベースコート層
１５  ：  トップコート層
１６  ：  塗り床材を施工した床面
１７  ：  小さな凹凸
１８  ：  （微妙な）傾斜
１９  ：  凹部
２０  ：  凸部
３０  ：  コンクリートスラブ
３１  ：  コンクリート床
３２  ：  小さな凹凸
３３  ：  （微妙な）傾斜
３４  ：  セルフレベリング材用プライマー
３５  ：  セルフレベリング材スラリー
３６  ：  セルフレベリング材スラリー硬化体
３７  ：  塗り床材用プライマー層
３８  ：  塗り床材用ベースコート層
３９  ：  塗り床材用トップコート層
４０  ：  塗り床表面
５１  ：  長さ変化測定装置
５２  ：  型枠
５３  ：  緩衝材
５４  ：  渦電流式変位センサー
５５  ：  ＳＵＳ製円盤（５５ａ，５５ｂ，５５ｃ）
５６  ：  ＳＵＳ棒（５６ａ，５６ｂ）
５７  ：  フッ素樹脂シート
【図１】
2010018497.tif 000010
【図２】
2010018497.tif 000011
【図３】
2010018497.tif 000012
【図４】
2010018497.tif 000013
【図５】
2010018497.tif 000014
【図６】
2010018497.tif 000015
【図７】
2010018497.tif 000016
【図８】
2010018497.tif 000017
【図９】
2010018497.tif 000018